ЭНЕРГОЭФФЕКТИВНЫЙ СПОСОБ ОБОГАЩЕНИЯ ЖЕЛЕЗНОЙ РУДЫ

1. Способ обогащения железной руды, включающий разделение дробленой руды по крупности посредством грохочения с выделением подрешетного и надрешетного продуктов, первую стадию измельчения, мокрую магнитную сепарацию продукта измельчения первой стадии измельчения, следующую за ней вторую стадию измельчения, отличающийся тем, что подрешетный продукт перепускают ниже по технологической цепочке в обход первой стадии измельчения, в то время как надрешетный продукт направляют на первую стадию измельчения.
2. Способ обогащения железной руды по п.1, отличающийся тем, что направляемый на первую стадию измельчения надрешетный продукт предварительно подвергают магнитной сепарации с получением крупных хвостов и магнитного продукта, после чего магнитный продукт подают на первую стадию измельчения.
3. Способ обогащения железной руды по п.1 или 2, отличающийся тем, что перепускаемый ниже по технологической цепочке в обход первой стадии измельчения подрешетный продукт подают на вторую стадию измельчения.
4. Способ обогащения железной руды по п.1 или 2, отличающийся тем, что перепускаемый ниже по технологической цепочке в обход первой стадии измельчения подрешетный продукт предварительно подвергают магнитной сепарации с получением мелких хвостов и магнитного продукта, после чего магнитный продукт подают на вторую стадию измельчения.
5. Способ обогащения железной руды по п.4, отличающийся тем, что магнитная сепарация осуществляется сухим методом.
6. Способ обогащения железной руды по п.4, отличающийся тем, что магнитная сепарация осуществляется мокрым методом.
7. Способ обогащения железной руды по п.1 или 2, отличающийся тем, что перепускаемый ниже по технологической цепочке в обход первой стадии измельчения подрешетный продукт предварительно подвергают магнитной сепарации с получением мелких хвостов и магнитного продукта, после чего магнитный продукт подают в операцию классификации второй стадии измельчения с получением слива классификации и песков классификации, после чего полученный слив классификации, состоящий из частиц, готовых по крупности, перепускают ниже по технологической цепочке в обход второй стадии измельчения, в то время как пески классификации направляют в мельницу второй стадии.
8. Способ обогащения железной руды по п.7, отличающийся тем, что магнитная сепарация осуществляется сухим методом.
9. Способ обогащения железной руды по п.7, отличающийся тем, что магнитная сепарация осуществляется мокрым методом.
10. Способ обогащения железной руды по п.1 или 2, отличающийся тем, что перепускаемый ниже по технологической цепочке в обход первой стадии измельчения подрешетный продукт предварительно подвергают магнитной сепарации с получением мелких хвостов и магнитного продукта, после чего магнитный продукт подвергают разделению на аппарате, работающем по гравитационному методу с получением легкого сливного продукта и тяжелого пескового продукта, далее полученный легкий сливной продукт подают на вторую стадию измельчения, в то время как тяжелый песковый продукт выводят из процесса в качестве грубого чернового железного концентрата.